(57)【要約】【課題】  非伸縮性材料を配合しなくとも異方性があり、かつ、柔軟性を有する伸縮性フィルムを提供すること。【解決手段】  （ａ）特定の芳香族ビニル重合体ブロックを２つ以上有する芳香族ビニル−共役ジエンブロック共重合体３５〜９５重量％、（ｂ）芳香族ビニル−共役ジエンジブロック共重合体０〜６０重量％、及び（ｃ）その重量平均分子量が特定範囲であるポリイソプレン２〜５０重量％を含有し、（ａ）成分及び（ｂ）成分の合計量に対する芳香族ビニル単量体単位の含有量が２２〜４５重量％である芳香族ビニル−共役ジエンブロック共重合体組成物を押出成形して得られる、特定の特性を有する伸縮性フィルム。【選択図】  なし【特許請求の範囲】
【請求項１】
（ａ）重量平均分子量６，０００〜１００，０００の芳香族ビニル重合体ブロックを２つ以上有する芳香族ビニル−共役ジエンブロック共重合体３５〜９５重量％、（ｂ）芳香族ビニル−共役ジエンジブロック共重合体０〜６０重量％、及び（ｃ）重量平均分子量５，０００〜３００，０００のポリイソプレン２〜５０重量％を含有し、（ａ）成分及び（ｂ）成分の合計量に対する芳香族ビニル単量体単位の含有量が２２〜４５重量％である芳香族ビニル−共役ジエンブロック共重合体組成物を押出成形して得られる伸縮性フィルムであって、
押出成形における溶融流れ方向（ＭＤ）の１００％モジュラスと該溶融流れに直角の方向（ＴＤ）の１００％モジュラスとの比（ＭＤ／ＴＤ）が１．５〜１０であり、かつ該溶融流れに直角の方向（ＴＤ）の１００％モジュラスが０．１〜０．５ＭＰａであることを特徴とする伸縮性フィルム。
【請求項２】
請求項１記載の伸縮性フィルムからなる伸縮性部材。
【請求項３】
請求項２に記載の伸縮性部材を含有してなる衛生用品。
【発明の詳細な説明】
【技術分野】
【０００１】
本発明は、紙オムツ、生理用品などの衛生用品の伸縮性部材に好適に使用され得る伸縮性フィルムに関する。詳しくは、芳香族ビニル−共役ジエンブロック共重合体からなり、非伸縮性材料を配合しなくても異方性があって、かつ、良好な柔軟性を有する伸縮性フィルム、同フィルムからなる伸縮性部材及び同部材を含有してなる衛生用品に関する。
【背景技術】
【０００２】
紙オムツ、生理用品等の各種の衛生用品は、装着者の動きに対する追従性やフィット性が求められるため各部に伸縮性部材が用いられている。例えば、紙オムツの一種であるパンツ型オムツでは、両脚周り開口部、ウェスト周り開口部、さらに両側腰部等に該部材が使用されている。
このような伸縮性部材として、これまで種々の合成ゴムや天然ゴム等のゴムの他、熱可塑性エラストマーからなる伸縮性材料がフィルムの形で使用されている。熱可塑性エラストマーはゴムに比べ加硫操作を要しない点で衛生用品の成形加工において有利であり、また、再利用可能の衛生的なポリマーである。熱可塑性エラストマーからなる伸縮性材料は、一般に、全ての方向に同等の引張応力（モジュラス）を示す。しかしながら、パンツ型オムツのウェスト周り開口部などの特定の用途には、装着者の利便性及びフィット性から、方向の相違により引張弾性率（モジュラス）が異なる性質（異方性）と柔軟性とを合わせ持つ伸縮性材料が好適である。
【０００３】
異方性を有する伸縮性部材の一般的な製法としては、これまで、熱可塑性エラストマー等からなる伸縮性材料とポリオレフィン等からなる非伸縮性材料とをラミネート加工して積層体とすることが知られている（例えば特許文献１参照）。しかしながら、ラミネート加工した積層体は柔軟性という点で劣り、また、積層体とするため製造工程が煩雑であった。
単一層で異方性を有する伸縮性材料としては、ビニル芳香族単量体単位を主体とする重合体ブロックと共役ジエン単量体単位を主体とする重合体ブロックとからなるブロック共重合体及び／又は該ブロック共重合体の水素添加物５０〜９９重量％と、芳香族ビニル系重合体５０〜１重量％とからなる異方性フィルム（特許文献２）や、ブロックコポリマーエラストマー成分（Ａ）及びポリオレフィンポリマー成分（Ｂ）が、Ａ：Ｂ＝１０：１〜０．４：１の比でブレンドされた異方性弾性ウェブ（特許文献３）が提案されている。しかしながら、特許文献２及び３のいずれの異方性材料も、全方向に伸縮性を有する芳香族ビニル−共役ジエンブロック共重合体に非伸縮性の芳香族ビニル系重合体やポリオレフィンなどを配合することにより異方性を発現している。そのため全体的に柔軟性に欠けるものである。
【０００４】
【特許文献１】ＷＯ９６／ １０４８１
【特許文献２】特開平５−１８６６１１号公報
【特許文献３】特表２００１−５２０２４４号公報
【発明の開示】
【発明が解決しようとする課題】
【０００５】
従って、本発明の課題は、異方性を有し、かつ、柔軟性のある伸縮性フィルムを提供することにある。
【課題を解決するための手段】
【０００６】
本発明者らは、前記課題を解決すべく鋭意研究を重ねた結果、少なくとも特定の重量平均分子量の芳香族ビニル重合体ブロックを２つ以上有する芳香族ビニル−共役ジエンブロック共重合体と、特定の重量平均分子量のポリイソプレンとを所定量含み、かつ芳香族ビニル単量体単位の含有量が特定割合であれば、非伸縮性材料を配合しなくとも異方性を有し、かつ、顕著に柔軟性のある伸縮性フィルムが得られることを見出し、この知見に基づいて本発明を完成するに至った。
かくして、本第一発明によれば、（ａ）重量平均分子量６，０００〜１００，０００の芳香族ビニル重合体ブロックを２つ以上有する芳香族ビニル−共役ジエンブロック共重合体３５〜９５重量％、（ｂ）芳香族ビニル−共役ジエンジブロック共重合体０〜６０重量％、及び（ｃ）重量平均分子量５，０００〜３００，０００のポリイソプレン２〜５０重量％を含有し、（ａ）成分及び（ｂ）成分の合計量に対する芳香族ビニル単量体単位の含有量が２２〜４５重量％である芳香族ビニル−共役ジエンブロック共重合体組成物を押出成形して得られる伸縮性フィルムであって、
押出成形における溶融流れ方向（ＭＤ）の１００％モジュラスと該溶融流れに直角の方向（ＴＤ）の１００％モジュラスとの比（ＭＤ／ＴＤ）が１．５〜１０であり、かつ該溶融流れに直角の方向（ＴＤ）の１００％モジュラスが０．１〜０．５ＭＰａであることを特徴とする伸縮性フィルム。が提供される。
また、本第二発明によれば、前記伸縮性フィルムからなる伸縮性部材が提供される。
さらに、本第三発明によれば、前記伸縮性部材を含有してなる衛生用品が提供される。
【発明の効果】
【０００７】
本発明により、非伸縮性材料を配合しなくとも異方性があって、かつ、柔軟性を有する伸縮性フィルムが得られる。当該伸縮性フィルムは、紙おむつ、生理用品等の各種の衛生用品の伸縮性部材として有用である。
【発明を実施するための最良の形態】
【０００８】
本発明の伸縮性フィルムは、（ａ）重量平均分子量６，０００〜１００，０００の芳香族ビニル重合体ブロックを２つ以上有する芳香族ビニル−共役ジエンブロック共重合体３５〜９５重量％、（ｂ）芳香族ビニル−共役ジエンジブロック共重合体０〜６０重量％、及び（ｃ）重量平均分子量５，０００〜３００，０００のポリイソプレン２〜５０重量％を含有し、（ａ）成分及び（ｂ）成分の合計量に対する芳香族ビニル単量体単位の含有量が２２〜４５重量％である芳香族ビニル−共役ジエンブロック共重合体組成物を押出成形して得られる伸縮性フィルムであって、
押出成形における溶融流れ方向（ＭＤ）の１００％モジュラスと該溶融流れに直角の方向（ＴＤ）の１００％モジュラスとの比（ＭＤ／ＴＤ）が１．５〜１０であり、かつ該溶融流れに直角の方向（ＴＤ）の１００％モジュラスが０．１〜０．５ＭＰａであることを特徴とするものである。
【０００９】
本発明で使用する芳香族ビニル−共役ジエンブロック共重合体（ａ）〔単に「（ａ）成分」ということがある。〕は、少なくとも１つの共役ジエン重合体ブロックと芳香族ビニル重合体ブロック２つ以上とを有するものである。なお、芳香族ビニル重合体ブロック数の上限としては、通常、４程度である。なかでも芳香族ビニル−共役ジエン−芳香族ビニルトリブロック共重合体が好ましく使用できる。
【００１０】
（ａ）成分中の芳香族ビニル重合体ブロックは、重合体の芳香族ビニル単量体単位を主たる構成単位として含有する部分を言い、芳香族ビニル単量体のみを重合したものであっても、芳香族ビニル単量体とこれと共重合可能な単量体とを共重合したものであってもよい。
【００１１】
芳香族ビニル単量体としては、例えば、スチレン、α−メチルスチレン、ｏ−メチルスチレン、ｍ−メチルスチレン、ｐ−メチルスチレン、２，４−ジメチルスチレン、ｐ−エチルスチレン、ｐ−ｔｅｒｔ−ブチルスチレンなどが挙げられる。中でも、スチレンが好ましい。これらは単独で使用しても、または２種以上を併用してもよい。
【００１２】
芳香族ビニル単量体と共重合可能な単量体としては、好ましくは共役ジエン単量体であり、より好ましくは１，３−ブタジエン、イソプレン、２，３−ジメチル−１，３−ブタジエン及び１，３−ペンタジエンが挙げられる。（ａ）成分中の芳香族ビニル重合体ブロックにおける芳香族ビニル単量体と共重合可能な単量体の単量体単位の割合は２０重量％以下が好ましく、１０重量％以下がより好ましい。
【００１３】
（ａ）成分中の芳香族ビニル重合体ブロックの重量平均分子量（Ｍｗ）は、６，０００〜１００，０００、好ましくは７，０００〜７０，０００、より好ましくは８，０００〜５０，０００である。Ｍｗが小さいと伸縮性フィルムの強度が不足し、逆に、Ｍｗが大きいと芳香族ビニル−共役ジエンブロック共重合体組成物の成形加工性が低下し、押出成形しにくくなる。
【００１４】
また、芳香族ビニル重合体ブロックの重量平均分子量（Ｍｗ）と数平均分子量（Ｍｎ）との比（Ｍｗ／Ｍｎ）は、１．５以下が好ましく、１．２以下がより好ましい。
【００１５】
（ａ）成分中の共役ジエン重合体ブロックは、重合体の共役ジエン単量体単位を主たる構成単位として含有する部分を言い、共役ジエン単量体のみを重合したものであっても、共役ジエン単量体とこれと共重合可能な単量体とを共重合したものであってもよい。
【００１６】
共役ジエン単量体としては、例えば、１，３−ブタジエン、イソプレン、２，３−ジメチル−１，３−ブタジエン、２−エチル−１，３−ブタジエン、１，３−ペンタジエンなどが挙げられる。中でも、１，３−ブタジエン及びイソプレンが好ましく、イソプレンがより好ましい。これらは単独で使用しても、または２種以上を併用してもよい。
【００１７】
共役ジエン単量体と共重合可能な単量体としては、前記の芳香族ビニル単量体が好適である。伸縮性フィルムの強度と柔軟性が良好であるためには、（ａ）成分中の共役ジエン重合体ブロックにおける共役ジエン単量体と共重合可能な単量体の単量体単位の割合は２０重量％以下が好ましく、１０重量％以下がより好ましい。
【００１８】
（ａ）成分の芳香族ビニル単量体単位含有量は、好ましくは２２〜４５重量％、より好ましくは２２〜４０重量％、特に好ましくは２２〜３５重量％である。当該含有量が上記範囲にあれば、異方性を示す柔軟性に優れる伸縮性フィルムが得られる。
【００１９】
（ａ）成分における全共役ジエン単量体単位に対するビニル結合単位の割合（ビニル含量）は、伸縮性フィルムの柔軟性を向上させる観点から、好ましくは５０重量％以下、より好ましくは２０重量％以下、特に好ましくは５〜１０重量％である。
【００２０】
（ａ）成分の重量平均分子量（Ｍｗ）は、好ましくは４０，０００〜１，０００，０００、より好ましくは６０，０００〜７００，０００、特に好ましくは８０，０００〜４００，０００である。Ｍｗが小さすぎると伸縮性フィルムの強度が不足するおそれがあり、逆に、大きすぎると芳香族ビニル−共役ジエンブロック共重合体組成物の成形加工性が低下する可能性がある。
【００２１】
また、（ａ）成分の重量平均分子量（Ｍｗ）と数平均分子量（Ｍｎ）との比（Ｍｗ／Ｍｎ）は、１．５以下が好ましく、１．２以下がより好ましい。
【００２２】
芳香族ビニル−共役ジエンブロック共重合体組成物の（ａ）成分の含有量は、３５〜９５重量％、好ましくは４０〜９０重量％、より好ましくは４５〜８５重量％である。（ａ）成分含有量が少ないと伸縮性フィルムの強度が不足し、逆に、多いと伸縮性フィルムの柔軟性が低下する。
【００２３】
本発明における（ａ）成分としては、伸縮性フィルムの柔軟性と伸縮性が良好となることから、スチレン−イソプレンブロック共重合体及びスチレン−ブタジエンブロック共重合体が好ましく、スチレン−イソプレンブロック共重合体がより好ましい。
【００２４】
（ａ）成分の製造方法は特に限定されず、公知の製造方法が採用でき、例えば、アニオンリビング重合法により、芳香族ビニル重合体ブロック、共役ジエンブロック及び芳香族ビニル重合体ブロックを、それぞれ逐次的に重合する方法や、芳香族ビニル重合体ブロックと共役ジエンブロックとからなるリビング性の活性末端を有するブロック共重合体を製造した後、それとカップリング剤とを反応させてカップリングする方法が採用できる。
【００２５】
カップリング剤を使用する場合、その使用量は、所望の重量平均分子量、カップリング剤の反応性などに応じて適宜選択すればよい。カップリング剤の官能基数としては、好ましくは２〜４である。カップリング反応は、常法に従い、所定の重合体溶液中にカップリング剤を添加し、通常、３０〜８０℃の温度で１分間〜２４時間程度行えばよい。
【００２６】
カップリング剤の例としては、ジクロロシラン、モノメチルジクロロシラン、ジメチルジクロロシラン等の２官能性ハロゲン化シラン；ジクロロエタン、ジブロモエタン、メチレンクロライド、ジブロモメタン等の２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズ等の２官能性ハロゲン化スズ；トリクロロエタン、トリクロロプロパン等の３官能性ハロゲン化アルカン；テトラクロロシラン、テトラブロモシラン等の４官能性ハロゲン化シラン；テトラクロロスズ、テトラブロモスズ等の４官能性スズ化合物；等や、テトラメトキシスズ、テトラエトキシスズ、テトラブトキシスズ等の有機スズ化合物；ジメチルジメトキシシラン、ジフェニルジメトキシシラン、ジフェニルジエトキシシラン、アルキルトリフェノキシシラン、メチルトリメトキシシラン、メチルトリエトキシシラン、テトラメトキシシラン、テトラエトキシシラン、テトラブトキシシラン、ビス（トリメトキシシリル）エタン等の有機珪素化合物；エチルアクリロニトリル等の不飽和ニトリル類；ギ酸メチル、ギ酸エチル、酢酸メチル、酢酸エチル、酢酸プロピル、酢酸イソプロピル、酢酸アミル、プロピオン酸メチル、プロピオン酸エチル、酪酸メチル、酪酸エチル、トリメチル酢酸エチル、カプロン酸メチル、カプロン酸エチル、安息香酸メチル、安息香酸エチル、安息香酸フェニル、アジピン酸ジメチル、アジピン酸ジエチル、テレフタル酸ジメチル、テレフタル酸ジエチル、フタル酸ジメチル、イソフタル酸ジメチル等のカルボン酸エステル類；トリスノニルフェニルホスファイト、トリメチルホスファイト、トリエチルホスファイト等の有機リン系化合物；ジビニルベンゼン等が挙げられる。中でも、有機珪素化合物が好ましく、テトラメトキシシラン、テトラエトキシシラン及びテトラブトキシシランがより好ましい。これらは単独で使用しても、または２種以上を併用してもよい。
【００２７】
以上の製造方法により得られる芳香族ビニル−共役ジエンブロック共重合体（ａ）としては、特に限定するものではないが、例えば、Ａ−Ｂ−Ａ、Ａ−Ｂ−Ａ’及び（Ａ−Ｂ）ｎＸの構造を有するブロック共重合体から構成される。芳香族ビニル−共役ジエンブロック共重合体組成物がそのような（ａ）成分を含むと成形加工性が良好で、また、伸縮性フィルムの伸縮性が向上する。なお、式中、Ａ及びＡ’は芳香族ビニル重合体ブロックを、Ｂは共役ジエン重合体ブロックを、Ｘはカップリング剤の残基を表し、ｎは２〜４の整数を表す。
【００２８】
また（ａ）成分は、その共役ジエン単量体単位中の二重結合の一部を水素添加したものであっても良い。水素添加方法は特に限定されるものではなく、例えば、水素未添加の芳香族ビニル−共役ジエンブロック共重合体を、水素雰囲気下、パラジウム触媒と接触させる等の、公知の方法を挙げることができる。
【００２９】
芳香族ビニル−共役ジエンジブロック共重合体（ｂ）〔単に「（ｂ）成分」ということがある。〕は、ただ１つの芳香族ビニル重合体ブロックとただ１つの共役ジエン重合体ブロックとからなるブロック共重合体である。
【００３０】
（ｂ）成分中の芳香族ビニル重合体ブロックは、芳香族ビニル単量体単位を主たる構成単位として含有する部分をいう。
【００３１】
芳香族ビニル単量体としては、（ａ）成分について記載したのと同様のものが挙げられる。中でも、スチレンが好ましい。これらは単独で使用しても、または２種以上を併用してもよい。
【００３２】
（ｂ）成分中の芳香族ビニル重合体ブロックは、芳香族ビニル単量体のみを重合したものであっても、芳香族ビニル単量体と、これと共重合可能な単量体とを共重合したものであってもよい。芳香族ビニル単量体と共重合可能な単量体としては、好ましくは共役ジエン単量体であり、より好ましくは１，３−ブタジエン、イソプレン、２，３−ジメチル−１，３−ブタジエン及び１，３−ペンタジエンが挙げられる。（ｂ）成分中の芳香族ビニル重合体ブロックにおける芳香族ビニル単量体単位の割合は８０重量％以上が好ましく、９０重量％以上がより好ましい。
【００３３】
（ｂ）成分中の芳香族ビニル重合体ブロックの重量平均分子量（Ｍｗ）、及び該重量平均分子量（Ｍｗ）と数平均分子量（Ｍｎ）との比（Ｍｗ／Ｍｎ）は、（ａ）成分中の芳香族ビニル重合体ブロックと同様の範囲であるのが好ましい。
【００３４】
（ｂ）成分中の共役ジエン重合体ブロックは、共役ジエン単量体単位を主たる構成単位として含有する部分をいう。
【００３５】
共役ジエン単量体としては、（ａ）成分について記載したのと同様のものが挙げられる。中でも、１，３−ブタジエン及びイソプレンが好ましく、イソプレンがより好ましい。これらは単独で使用しても、または２種以上を併用してもよい。
【００３６】
（ｂ）成分中の共役ジエン重合体ブロックは、共役ジエン単量体のみを重合したものであっても、共役ジエン単量体と、これと共重合可能な単量体とを共重合したものであってもよい。共役ジエン単量体と共重合可能な単量体としては、前記の芳香族ビニル単量体が好適である。伸縮性フィルムの強度と柔軟性が良好であるためには，（ｂ）成分中の共役ジエン重合体ブロックにおける共役ジエン単量体単位の割合は８０重量％以上が好ましく、９０重量％以上がより好ましい。
【００３７】
（ｂ）成分の芳香族ビニル単量体単位含有量及び全共役ジエン単量体単位に対するビニル結合含有量は、いずれも（ａ）成分の場合と同様であるのが好ましい。
【００３８】
（ｂ）成分の重量平均分子量（Ｍｗ）は、好ましくは２０，０００〜５００，０００、より好ましくは３０，０００〜３５０，０００、特に好ましくは４０，０００〜２００，０００である。Ｍｗが小さすぎると伸縮性フィルムの強度が不足するおそれがあり、逆に、大きすぎると芳香族ビニル−共役ジエンブロック共重合体組成物の成形加工性が低下する可能性がある。
【００３９】
また、（ｂ）成分のＭｗとＭｎとの比（Ｍｗ／Ｍｎ）は、（ａ）成分の場合と同様であるのが好ましい。
【００４０】
本発明で使用する芳香族ビニル−共役ジエンブロック共重合体組成物の（ｂ）成分含有量は、０〜６０重量％、好ましくは３〜５０重量％、より好ましくは５〜４５重量％である。伸縮性フィルムをより柔軟にできる点から、（ｂ）成分を含有させることが好ましい。また（ｂ）成分の含有量が多いと伸縮性フィルムの強度が不足する。
【００４１】
（ｂ）成分としては、伸縮性フィルムの柔軟性が良好になることから、スチレン−イソプレンジブロック共重合体及び／又はスチレン−ブタジエンジブロック共重合体が好ましく、スチレン−イソプレンジブロック共重合体がより好ましい。
【００４２】
（ｂ）成分の製造方法は特に限定されず、公知の製造方法が採用でき、例えば、アニオンリビング重合法により、芳香族ビニル重合体ブロック及び共役ジエンブロックを、逐次的に重合する方法が採用できる。
【００４３】
また（ｂ）成分は、その共役ジエン単量体単位中の二重結合の一部を水素添加したものであっても良い。水素添加方法は特に限定されない。
【００４４】
（ａ）成分及び（ｂ）成分はそれぞれ別々に製造して用いてもよいが、例えば、ＷＯ２００４／０１１５５１号公報に記載の方法に準じて、一連の重合操作により（ａ）成分と（ｂ）成分の混合物として製造して用いることもできる。
【００４５】
（ａ）成分及び（ｂ）成分の合計量に対する、（ａ）成分及び（ｂ）成分中の全芳香族ビニル単量体単位の含有量は２２〜４５重量％、好ましくは２２〜４０重量％、より好ましくは２２〜３５重量％である。当該芳香族ビニル単量体単位含有量が少ないと伸縮性フィルムの異方性を示さず、逆に多いと伸縮性フィルムの柔軟性が低下する。
【００４６】
（ａ）成分と（ｂ）成分の混合物の重量平均分子量としては、特に限定はないが、好ましくは５０，０００〜９５０，０００、より好ましくは５０，０００〜６００，０００、特に好ましくは６０，０００〜４００，０００である。
【００４７】
また、本発明で使用する芳香族ビニル−共役ジエンブロック共重合体組成物において、（ａ）成分と（ｂ）成分との合計量中の（ａ）成分の割合｛［（ａ）成分／〔（ａ）成分＋（ｂ）成分〕｝としては、良好なフィルムの加工性を確保する観点から、好ましくは４０〜１００重量％、より好ましくは５０〜９０重量％である。
【００４８】
ポリイソプレン（ｃ）〔単に「（ｃ）成分」と言うことがある。〕の重量平均分子量は５，０００〜３００，０００、好ましくは１０，０００〜２００，０００、より好ましくは３０，０００〜１００，０００である。当該重量平均分子量が低いと伸縮性フィルムからブリードする不具合が生じ、逆に高いと伸縮性フィルムの柔軟性が低下する。
【００４９】
また、（ｃ）成分の重量平均分子量（Ｍｗ）と数平均分子量（Ｍｎ）との比（Ｍｗ／Ｍｎ）は、１．５以下が好ましく、１．２以下がより好ましい。
【００５０】
（ｃ）成分は、イソプレン単位を主たる構成単位として含有する重合体であり、イソプレン単独を重合したものであっても、イソプレンとこれと共重合可能なその他の単量体とを共重合したものであってもよいが、イソプレン単独を重合したものが特に好ましい。（ｃ）成分の、イソプレン単位の割合は８０重量％以上が好ましく、９０重量％以上がより好ましい。なお、イソプレンと共重合可能な単量体としては、前記の芳香族ビニル単量体及びイソプレン以外の共役ジエン単量体が好ましく、１，３−ブタジエン及びスチレンがより好ましい。これらは単独で使用しても、または２種以上を併用してもよい。
【００５１】
（ｃ）成分の全イソプレン単位中のビニル結合含有量は、伸縮性フィルムの柔軟性を向上させる観点から、好ましくは５０重量％以下、より好ましくは２０重量％以下、特に好ましくは５〜１０重量％である。
【００５２】
（ｃ）成分の製造方法は特に限定されず、公知の製造方法が採用でき、例えば、重合溶媒中、公知のアニオン重合開始剤を用いてイソプレンを重合する方法が採用できる。
また（ｃ）成分は、そのイソプレン単位中の二重結合の一部を水素添加したものであっても良い。
【００５３】
本発明で使用する芳香族ビニル−共役ジエンブロック共重合体組成物の（ｃ）成分の含有量は、２〜５０重量％、好ましくは５〜４０重量％、より好ましくは１０〜３５重量％である。（ｃ）成分の含有量が少ないと伸縮性フィルムの柔軟性が低下し、逆に、多いと伸縮性フィルムの強度が不足する。
【００５４】
本発明で使用する芳香族ビニル−共役ジエンブロック共重合体組成物の調製方法は特に限定されない。別個に製造した（ａ）成分、（ｂ）成分及び（ｃ）成分を混合して調製してもよく、また、例えば、ＷＯ２００４／０１１５５１号公報に記載の方法に準じて、一連の重合操作により（ａ）成分と（ｂ）成分の混合物を製造し、これに別途製造された（ｃ）成分を混合して調製してもよい。さらに、例えば特開２００３−２６１７４０号公報に記載の方法に準じて、一連の重合操作により（ａ）成分、（ｂ）成分及び（ｃ）成分の混合物を製造して用いることもできる。
【００５５】
本発明で使用する芳香族ビニル−共役ジエンブロック共重合体組成物の調製に際して、混合する手段は限定されない。例えば、ニーダー、ロールミル、バンバリー型ミキサー、単軸又は多軸の押出機などを用いて、所定の成分を混練する方法が挙げられる。混合温度は特に限定はないが、１８０〜２３０℃程度が好適である。  
【００５６】
他の混合方法の例として、所定の成分を、シクロヘキサンなどの脂環族炭化水素溶剤、クロロホルム、四塩化炭素、トリクロロエタン等のハロゲン化炭化水素溶剤；、ジエチルケトン、メチルエチルケトン等のケトン系溶剤；ベンゼン、トルエン等の芳香族炭化水素溶剤；等の溶剤に溶解して溶液状態で混合し、得られた溶液から溶剤を蒸発させる方法が挙げられる。
【００５７】
本発明で使用する芳香族ビニル−共役ジエンブロック共重合体組成物には、所望により、（ａ）成分、（ｂ）成分及び（ｃ）成分以外の公知のエラストマーを添加してもよい。そのようなエラストマーの具体例として、ポリウレタン系熱可塑性エラストマーブロック共重合体、ポリアミド系熱可塑性エラストマー、ポリエステル系熱可塑性エラストマー等が挙げられる。
また、本発明で使用する芳香族ビニル−共役ジエンブロック共重合体組成物には公知の熱可塑性樹脂を添加してもよい。そのような熱可塑性樹脂の具体例として、ポリエチレン及びその変性物、ポリプロピレン、ポリ塩化ビニル、ポリスチレン、アクリロニトリル−スチレン共重合体、アクリロニトリル−ブタジエン−スチレン共重合体、ポリフェニレンエーテル等が挙げられる。
また、本発明で使用する芳香族ビニル−共役ジエンブロック共重合体組成物には各種配合剤を添加してもよい。そのような配合剤の具体例として、軟化剤、酸化防止剤、抗菌剤、光安定剤、紫外線吸収剤、染料、滑剤、架橋剤、架橋促進剤等が挙げられる。
【００５８】
本発明の伸縮性フィルムは、上記の芳香族ビニル−共役ジエンブロック共重合体組成物を、押出成形、好ましくは多軸押出成形して得られる。特に、二軸の押出機を用いると、芳香族ビニル−共役ジエンブロック共重合体組成物の調製とフィルム成形とを同時に行うことも可能である。
【００５９】
本発明の伸縮性フィルムを押出成形により製造する場合、Ｔ−ダイを用いる押出成形によると平坦なフィルムを成形しやすいので好適である。すなわち、通常の単軸押出機や二軸押出機を用い、それに装着したＴ−ダイから、温度１５０〜２５０℃で溶融した芳香族ビニル−共役ジエンブロック共重合体組成物を押出し、引き取りロールで冷却しながら（同時に延伸しても良い）巻き取る方法が好ましく挙げられる。フィルムを巻き取る際、ポリエチレンテレフタレート（ＰＥＴ）、ポリプロピレン（ＰＰ）、不織布又は離型紙からなる基材の上に芳香族ビニル−共役ジエンブロック共重合体組成物の溶融物をコーティングしながらフィルム化しても良い。そのようにして得られたフィルムは、基材にコーティングしたままの形で使用しても、基材から剥がして使用してもよい。
【００６０】
本発明の伸縮性フィルムの厚さは、用途により異なるが、伸びやすさ及びフィット性が良好であることから、好ましくは０．０１〜５０ｍｍ、より好ましくは０．０３〜１ｍｍ、特に好ましくは０．０５〜０．５ｍｍである。
【００６１】
本発明の伸縮性フィルムは異方性を有するので、押出成形における溶融流れ方向（ＭＤ）の１００％モジュラスと該溶融流れに直角の方向（ＴＤ）の１００％モジュラスとの比（ＭＤ／ＴＤ）が１．５〜１０、好ましくは２〜９、より好ましくは３〜７である。
また、本発明の伸縮性フィルムは柔軟性に優れているので、押出成形における溶融流れに直角の方向（ＴＤ）の１００％モジュラスは、０．１〜０．５ＭＰａ、好ましくは０．１５〜０．４５ＭＰａ、より好ましくは０．１５〜０．４ＭＰａである。
【００６２】
本発明の伸縮性フィルムが異方性を有するのは、芳香族ビニル−共役ジエンブロック共重合体組成物がシリンダ状の相分離構造を有し、そのシリンダ構造が一斉に一定方向に、すなわち、押出成形時の溶融流れの方向（ＭＤ）に配向するためと考えられる。該フィルムの超薄切片をオスミウム蒸気染色して透過型電子顕微鏡により観察して得られるシリンダ構造の長径と短径の平均径の比率（長径／短径）は、好ましくは２以上、より好ましくは２．５以上、さらに好ましくは３以上である。
【００６３】
本発明の伸縮性フィルムは、少なくとも一方向へのフィルムの伸びが好ましくは１０００％以上、より好ましくは１１００％以上、特に好ましくは１２００％以上である。また、少なくとも一方向へのフィルムの永久伸びが好ましくは８％以下、より好ましくは６％以下、特に好ましくは４％以下である。
【００６４】
本発明の伸縮性部材は、上記伸縮性フィルムよりなるものである。上記伸縮性フィルムは、異方性があって、柔軟性及び伸縮性に優れたものであることから、異方性と柔軟性を必要とする伸縮性部材に使用される。
【００６５】
伸縮性フィルムを伸縮性部材として用いる場合、そのもの単独で、又は他の部材と積層して使用することができる。例えば、伸縮性フィルムをスリット加工した後、これにホットメルト接着剤等を塗布してテープとし、このテープを縮めた状態で不織布、織布、プラスティックフィルム又はシート、及びこれらの積層体に接着し、テープの縮みを緩和することにより、例えば、異方性のある伸縮性のギャザー部材を形成することができる。さらに、その他用途に応じ、公知の方法に従って適宜加工し、例えば、伸縮性シップ用基材、手袋、手術用手袋、指サック、止血バンド、避妊具、ヘッドバンド、ゴーグルバンド、輪ゴム等の伸縮性部材として用いることができる。
【００６６】
本発明の衛生用品は、上記伸縮性部材を含有してなるものである。例えば、異方性のある伸縮性のある伸縮性のギャザー部材を設けた紙オムツ、生理用品等の衛生用品が挙げられる。
【実施例】
【００６７】
以下、実施例、比較例及び参考例により本発明をより詳細に説明するが、本発明はかかる実施例のみに限定されるものではない。「含有量」は特記ない限り重量基準である。測定、評価は以下のようにして行った。
（重量平均分子量の測定）
テトラヒドロフランをキャリアとする高速液体クロマトグラフィによりポリスチレン換算分子量として求めた。カラムは東ソー社製ＨＬＣ８２２０を用い、分子量の較正はポリマーラボラトリー社製の標準ポリスチレン（５００から３００万）の１２点で実施した。
【００６８】
（各ブロック共重合体の組成）
高速液体クロマトグラフィにより、得られた各ブロック共重合体のピーク面積比率から求めた。
（共重合体中の芳香族ビニル単量体単位含有量）
プロトンＮＭＲにより、測定した。
【００６９】
（フィルム作製法）
二軸押出機の先にＴ−ダイを装着し、Ｔ−ダイから２００℃で加熱溶融した芳香族ビニル−共役ジエンブロック共重合体組成物を押出して２０分間連続して厚さ０．２ｍｍのフィルムの成形を行った。フィルム成形条件は以下の通りとした。
組成物処理速度        ：１５ｋｇ／ｈｒ
フィルム引き取り速度  ：１０ｍ／ｍｉｎ
押出機温度            ：投入口１４０℃、Ｔ−ダイ１６０℃に調整
スクリュー            ：フルフライト
押出機Ｌ／Ｄ          ：４２
Ｔ−ダイ              ：幅３００ｍｍ、リップ１ｍｍ
【００７０】
（フィルムの引張弾性率）
溶融流れ方向（ＭＤ）及び溶融流れに直角の方向（ＴＤ）について、フィルムの引張弾性率をＯＲＩＥＮＴＥＣ社製のテンシロン万能試験機ＲＴＣ−１２１０を用いて引張速度５００ｍｍ／ｍｉｎで測定した。１００％伸張時の引張弾性率（モジュラス）の単位は「ＭＰａ」。
（フィルムの伸び）
溶融流れ方向（ＭＤ）及び溶融流れに直角の方向（ＴＤ）について、フィルムの伸びをＪＩＳ  Ｋ６３０１に準拠して上記テンシロン万能試験機を用いて測定した（伸びの単位：％）。
（フィルムの永久伸び）
溶融流れ方向（ＭＤ）及び溶融流れに直角の方向（ＴＤ）について、フィルムの永久伸びをＪＩＳ  Ｋ６３０１に準拠して上記テンシロン万能試験機を用いて測定した。永久伸びの測定では、フィルムを伸び率１００％で伸張させ、そのままの状態で１０分間保持した後、跳ね返ることなく急に収縮させて１０分後、標線間距離を測定した。
永久伸び（％）＝（Ｌ１−Ｌ０）／Ｌ０×１００
Ｌ０：伸張前の標線間距離（ｍｍ）
Ｌ１：収縮させて規定時間放置後の標線間距離（ｍｍ）
【００７１】
（ミクロ相分離構造の観察）
作製したフィルムから幅５ｍｍ、長さ１０ｍｍの試料片を切り出し、クライオウルトラミクロトームを用いて−８０℃で超薄切片作成後、オスミウム蒸気染色を３０分実施した。透過型電子顕微鏡（日立製作所社製、商品名「Ｈ−７５００」）で加速電圧を８０ｋＶとして明視野像を観察し、画像解析により相分離構造を決定した。シリンダ構造の配向方向、長径と短径の平均径及び長径／短径の比を調べ、配向方向が溶融流れ方向の場合「ＭＤ」、不特定に乱れている場合「ランダム」と記す。
【００７２】
（参考例１）
耐圧反応器に、シクロヘキサン３１．３Ｋｇ、Ｎ，Ｎ，Ｎ’，Ｎ’−テトラメチルエチレンジアミン（以降ＴＭＥＤＡと称する。）１８７．６ミリモル及びスチレン２．６Ｋｇを添加し、４０℃で攪拌しているところにｎ−ブチルリチウム１８７．６Ｋｇを添加し、５０℃に重合温度を上げながら１時間重合した。この時点でのスチレンの重合転化率は１００重量％、ポリスチレンブロックの重量平均分子量は１６，７００であった。
【００７３】
引き続き、重合温度は５０〜６０℃を維持するように温度制御しつつイソプレン７．４Ｋｇを１時間にわたり連続的に添加した。イソプレンの添加を完了した後、さらに１時間重合した。重合転化率は１００％であった。スチレン−イソプレンジブロック共重合体〔（ｂ）成分に相当〕。重量平均分子量は８０，０００であった。
【００７４】
次いで、カップリング剤としてジメチルジクロロシラン８４．４ミリモルを添加して２時間カップリング反応を行い、スチレン−イソプレン−スチレントリブロック共重合体〔（ａ）成分に相当〕を形成させた。この後、重合停止剤としてメタノール２８１．４ミリモルを添加してよく混合し反応を停止した。
以上により、スチレン−イソプレンブロック共重合体混合物{以下、「〔（ａ）＋（ｂ）〕成分」と記すことがある。}を含む反応液を得た。〔（ａ）＋（ｂ）〕成分の重量平均分子量は１５０，０００であった。
【００７５】
得られた反応液に固形分濃度で３０重量％となるようにシクロヘキサンを加えて調製した溶液１００部に、酸化防止剤２，６−ジ−ｔｅｒｔ−ブチル−ｐ−クレゾール０．３部を加えて混合し、混合溶液を少量ずつ８５〜９５℃に加熱された温水中に滴下して溶媒を揮発させた。得られた析出物を粉砕し、８５℃で熱風乾燥した。
上記粉砕物を、押出機の先端部に水中ホットカット装置を備えた単軸押出機に供給し、平均直径５ｍｍで平均長さが５ｍｍ程度の円筒状のペレットを得た。
【００７６】
（参考例２〜６）
参考例１において、スチレン、ｎ−ブチルリチウム、ＴＭＥＤＡ、イソプレン、ジメチルジクロロシラン及びメタノールの量を表１に示すように変更した以外は参考例１と同様に行ってペレットを得た。（ａ）成分、（ｂ）成分の特性は表１に示す。
【００７７】
【表１】
2008007654.tif 000002
【００７８】
（参考例７）
耐圧反応器に、シクロヘキサン１６．７Ｋｇ、ＴＭＥＤＡ  ６．４１ミリモル及びｎ−ブチルリチウム２１３．７ミリモルを入れ、４０℃で撹拌しながらイソプレン５．０Ｋｇを６０℃に重合温度を上げつつ１時間かけて添加し、イソプレン添加終了後さらに６０℃で１時間重合した。イソプレンの重合転化率は１００％であった。この後、反応器に重合停止剤としてメタノール０．２部を添加し、よく混合して反応を停止し、ポリイソプレン〔（ｃ）成分に相当〕を得た。ポリイソプレンの重量平均分子量を測定したところ、４０，０００であった。
【００７９】
（実施例１）
参考例１で得たペレット（スチレン−イソプレンブロック共重合体混合物）の３０重量％シクロヘキサン溶液１００部に、参考例７で得たポリイソプレンの３０重量％シクロヘキサン溶液４３部を加え、さらに酸化防止剤２，６−ジ−ｔｅｒｔ−ブチル−ｐ−クレゾール０．３部を加えて混合し、混合溶液を少量ずつ８５〜９５℃に加熱された温水中に滴下して溶媒を揮発させた。得られた析出物を粉砕し、８５℃で熱風乾燥し、芳香族ビニル−共役ジエンブロック共重合体組成物を得た。当該組成物の〔(ａ)+（ｂ）〕成分のスチレン単量体単位含有量、並びに（ａ）、（ｂ）、及び（ｃ）各成分の含有量（重量％）を測定した結果を表２に示す。
芳香族ビニル−共役ジエンブロック共重合体組成物を用いて、前記フィルム作製法によってフィルムを成形した。フィルムの１００％モジュラス、モジュラス比、伸び及び永久伸びを測定し、また電子顕微鏡によるシリンダ状相分離構造を観察した。その結果を表２に記す。
【００８０】
（実施例２）
実施例１において、参考例１で得たペレットを参考例２で得たものに変更したこと以外は実施例１と同様に行ってフィルムを作製した。
芳香族ビニル−共役ジエンブロック共重合体組成物の（ａ）成分、（ｂ）成分および（ｃ）成分の含有量等を表２に示す。作製したフィルムの特性につき実施例１と同様に測定した。その結果を表２に記す。
【００８１】
（実施例３）
実施例１において、ペレットを参考例１で得たものから参考例３で得たものに変更し、また、参考例７で得たポリイソプレンの量を表２に記載した量に変更したこと以外は実施例１と同様にしてフィルムを作製した。
芳香族ビニル−共役ジエンブロック共重合体組成物の（ａ）成分、（ｂ）成分および（ｃ）成分の含有量等を表２に示す。作製したフィルムの特性につき実施例１と同様に測定した。その結果を表２に記す。
【００８２】
（実施例４）
実施例１において、ペレットを参考例１で得たものから参考例４で得たものに変更し、また、参考例７で得たポリイソプレンの量を表２に記載した量に変更したこと以外は実施例１と同様にしてフィルムを作製した。
芳香族ビニル−共役ジエンブロック共重合体組成物の（ａ）成分、（ｂ）成分および（ｃ）成分の含有量等を表２に示す。作製したフィルムの特性につき実施例１と同様に測定した。その結果を表２に記す。
【００８３】
（比較例１）
実施例１において、ペレットを参考例１で得たものから参考例５で得たものに変更し、参考例７で得たポリイソプレンを加えなかった以外は実施例１と同様にしてフィルムを作製した。
芳香族ビニル−共役ジエンブロック共重合体組成物の（ａ）成分および（ｂ）成分の含有量等表２に示す。作製したフィルムの特性につき実施例１と同様に測定した。その結果を表２に記す。
【００８４】
（比較例２）
実施例１において、ペレットを参考例１で得たものから参考例６で得たものに変更し、参考例７で得たポリイソプレンの量を表２に記載した量に変更したこと以外は実施例１と同様にしてフィルムを作製した。
芳香族ビニル−共役ジエンブロック共重合体組成物の（ａ）成分、（ｂ）成分および（ｃ）成分の含有量等を表２に示す。作製したフィルムの特性につき実施例１と同様に測定した。その結果を表２に記す。
【００８５】
【表２】
2008007654.tif 000003
【００８６】
表２が示すように、実施例１〜４で得られたフィルムはいずれも、１００％モジュラスのＴＤ／ＭＤ比が３．５〜６．７と十分に大きくて異方性があり、ＴＤ方向の１００％モジュラスが顕著に低いことから柔軟性に優れており、ＭＤ及びＴＤの伸びが共に１２００％以上と大きいことから伸縮性に優れている。また、シリンダ状ミクロ相分離構造が形成されていて、それらが一斉に溶融流れ方向（ＭＤ）に配向していることが透過型電子顕微鏡により観察された。
一方、比較例１のポリイソプレンを含まないフィルムは、異方性を有するものの、ＴＤ方向の１００％モジュラスが高いことから柔軟性に欠ける。
また、比較例２の（ａ）成分及び（ｂ）成分の合計量に対するスチレン単位含有量が本発明で規定する値未満であるフィルムは、１００％モジュラスがＭＤ、ＴＤ共に小さくて柔軟性に優れるものの、異方性をほとんど示さない。